(57)【要約】【課題】  プライマー層あるいはハードコート層を剥離して、レンズ基材を再利用できるレンズの製造方法を提供する。【解決手段】  レンズ基材の外周部を切削により所定形状に切り出した（外整工程、ステップ３２）後、切削されたコバ面をレンズ表面と同程度まで研磨し（研磨工程、ステップ３３）、レンズ基材の表面にプライマー層またはハードコート層を形成する（層形成工程、ステップ３４および３５）。このプライマー層あるいはハードコート層に不具合があり、レンズ基材を再生する際（ステップ３８）に、コバ面が研磨されているので、コバ面に塗布された層も残さずに除去することが可能となり、再生されたレンズ基材により、経済的に、性能の良いレンズを製造できる。【選択図】  図１
2006243582.tif 000002
【特許請求の範囲】
【請求項１】
プラスチック製のレンズ基材の表面にプライマー層またはハードコート層を成膜する前に、前記レンズ基材の外周部を切削により所定形状に切り出す外整工程と、
前記レンズ基材の表面にプライマー層またはハードコート層を形成する前に、前記外整工程により切削されたコバ面を研磨する研磨工程とを有する、プラスチックレンズの製造方法。
【請求項２】
請求項１において、前記研磨工程では、前記コバ面の表面粗さの最大値が５μｍ以下になるように研磨する、プラスチックレンズの製造方法。
【請求項３】
請求項１または２において、前記レンズ基材の表面には少なくとも下記Ａ成分およびＢ成分を含有する前記プライマー層を形成する工程と、前記プライマー層に重ねて、少なくとも下記Ｂ成分、Ｃ成分およびＤ成分を含有する前記ハードコート層を形成する工程とを有する、プラスチックレンズの製造方法。
Ａ成分：ポリエステル系樹脂
Ｂ成分：平均粒径１ｎｍ〜１００ｎｍのＡｌ、Ｓｎ、Ｓｂ、Ｔａ、Ｃｅ、Ｌａ、Ｆｅ、Ｚｎ、Ｗ、Ｚｒ、Ｉｎ、Ｔｉから選ばれる１種以上の金属酸化物からなる微粒子および／またはＳｉ、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉから選ばれる２種以上の金属酸化物から構成される複合酸化物微粒子
Ｃ成分：一般式：Ｒ１ＳｉＸ１３で表される有機ケイ素化合物
（式中、Ｒ１は重合可能な反応基を有する炭素数が３以上の有機基を表し、Ｘ１は加水分解性基を表す。）
Ｄ成分：Ｆｅ（ＩＩＩ）を中心金属原子とするアセチルアセトネート
【請求項４】
請求項１ないし３のいずれかに記載のプラスチックレンズの製造方法において得られたプラスチックレンズの前記レンズ基材上に形成された前記プライマー層または前記ハードコート層を剥離する剥離工程を有する、プラスチックレンズの製造方法。
【発明の詳細な説明】
【技術分野】
【０００１】
本発明は、プラスチックレンズの製造方法に関するものである。
【背景技術】
【０００２】
眼鏡レンズは、基材（生地）にガラスの他にプラスチックが用いられている。プラスチックレンズは、ガラスレンズに比べ軽量で、成形性、加工性および染色性が良く、さらに割れ難く安全性も高い等の多くのメリットがある。しかしながら、プラスチックレンズは軟質で非常に傷つきやすい。このため、プラスチックレンズの表面に硬度の高いハードコート層を形成し、耐擦傷性を向上させている。また、ハードコート層とレンズ基材との密着性をいっそう高めるために、レンズ基材にプライマー層を形成し、そのプライマー層の上にハードコート層を形成することも行われている。ハードコート層の表面には、さらに反射防止膜などの機能層が形成される。
【特許文献１】特開平５−３４１２３７号公報
【特許文献２】特開平６−２９８９６８号公報
【発明の開示】
【発明が解決しようとする課題】
【０００３】
特許文献１には、プラスチックレンズを成形して、ハードコートを形成し、染色した後に、反射防止膜を蒸着して出荷する過程が説明されている。ハードコートを塗布する前に、まず、レンズ基材の周辺部分が乾式または湿式研削により切削され所定の外形寸法に外周成形がなされることが記載されている。また、５００〜１０００ｒｐｍで回転するレンズの表面に、アルミナ系の研磨剤を含浸させつつ２００〜５００ｒｐｍで回転するスポンジロールを４００ｇ程度の負荷を与えて押し当てながらレンズの表面を研磨することが開示されている。その後、研磨剤を、純水などを用いて除去した後、ハードコート液を塗布することが開示されている。
【０００４】
特許文献２には、プラスチック眼鏡レンズにハードコート硬化皮膜を形成する際に、これを保持するために用いられる保持治具をはじめ、ハードコートや反射防止膜の被覆工程でミスがあった光学用レンズの再生のような、不必要な硬化物を物体から除去する目的のために適用できるとされる、硬化物除去方法が記載されている。
【０００５】
プラスチック眼鏡レンズは、何らかの原因により不良と判断されたハードコート層、プライマー層、あるいはプライマー層およびハードコート層、さらには、ハードコート層に重ねて形成された反射防止膜などを除去する場合、その工程に工業的な価値を持たせる。また、これらの層を除去したレンズ基材に工業的な価値を持たせるためには、短時間で、これらの層を確実に除去し、レンズ基材をハードコート層あるいはプライマー層を形成する前の、外周を切削し、レンズの表面を研磨した直後の状態にする必要がある。
【０００６】
特許文献２には、硬化物を剥離するために所定の溶液に浸漬することは開示されているが、プラスチックレンズに固有の問題について開示されておらず、プライマー層あるいはハードコート層、さらには他の層が形成されたプラスチックレンズを単に剥離溶液に浸漬しても、上述したような工業的に有効な時間内で、工業的に有効な状態にレンズ基材の再生が図られるものではないことは開示されていない。
【０００７】
本発明においては、プラスチックレンズから不良と判断されたプライマー層（ハードコート層が積層されている場合はそれ含めて）、またはハードコート層をレンズ基材から剥離して、レンズ基材を実際に、工業的に再生利用することができるプラスチックレンズの製造方法、さらには、再生利用に適したプラスチックレンズおよびレンズ基材を提供することを目的としている。
【課題を解決するための手段】
【０００８】
本願の発明者らは、上述したプライマー層あるいはハードコート層といったレンズ基材に塗布された膜を除去する際に、レンズの表面は容易に除去できるのに対し、レンズの外周側面部（以降においてはコバと称する場合もある。）は、塗布された膜を完全に除去することが難しいことを見出した。
【０００９】
コバは、メガネフレームに嵌まる部分であり、光学的には、有用な領域ではない。しかしながら、レンズを再生した後に、コバに、不良となったプライマー層あるいはハードコート層といった塗膜が残存していると、再生したレンズ基材に塗布されたプライマー層あるいはハードコート層がコバの部分から剥離しやすくなる。したがって、コバに塗布膜が残存している状態では、再生したレンズ基材の工業的な価値は小さい。剥離用の液に浸漬する時間を延長することにより、コバの部分の塗布膜を完全に剥離できるかもしれないが、レンズ基材の表面が剥離用の液に浸食される可能性があり、そのような事態になるとレンズ基材の工業的な価値はさらに低下する。したがって、コバも、レンズ基材の表面と同様の手順で塗布膜が完全に除去される必要がある。
【００１０】
このため、本発明のプラスチックレンズの製造方法は、プラスチック製のレンズ基材の表面にプライマー層またはハードコート層を形成する前に、レンズ基材の外周部を切削により所定形状に切り出す外整工程と、レンズ基材の表面にプライマー層またはハードコート層を形成する前に、外整工程により切削されたコバ面を研磨する研磨工程とを有している。
【００１１】
本発明の製造方法においては、従来、切削したままのコバ面を全体として研磨することにより、コバ面をレンズ基材の表面と同じ、あるいはほぼ同じ状態にしてから、プライマー層またはハードコート層を形成するようにしている。
【００１２】
すなわち、本発明の製造方法においては、切削してコバ面を形成した後、そのコバ面を研磨する工程を設け、その後、レンズ基材の表面にプライマー層、それに重ねてハードコート層を形成する。あるいは、コバ面を研磨した後に、レンズ基材の表面に直にハードコート層を形成する。そして、これらの層を形成する際に、コバ面にプライマー層あるいはハードコート層が付着しても、レンズ基材からこれらの層を剥離して再生する工程において、レンズ基材の表面と同様に、コバ面からもプライマー層あるいはハードコート層の成分を除去できるようにしている。
【００１３】
レンズ基材の表面研磨は、外整工程の前あるいは後のいずれのタイミングで行われても良いが、外整工程の後にレンズ表面の研磨を行うようであれば、それに続くタイミングで、コバ面を表面研磨することが望ましい。コバ面は光学的には有用ではないが、そのコバ面を、レンズ基材の表面と同様の面精度に仕上げることにより、レンズ基材の表面と同じ処理方法および同じ処理時間で、レンズ基材の表面と同様にコバ面からプライマー層またはハードコート層を除去することが可能となる。したがって、不良と判断された塗布層を除去してレンズ基材を再生する際に、レンズ基材の表面に損傷を与えずに、短時間で、確実にコバ面からもプライマー層あるいはハードコート層を除去できる。このため、コバ面を含めて、プライマー層またはハードコート層を塗布する前の状態のレンズ基材を再生することが可能となり、工業的に価値のあるレンズ基材の製造方法を提供できる。
【００１４】
研磨工程では、コバ面の表面粗さの最大値が５μｍ以下になるように研磨することが望ましい。望ましくは、表面粗さの最大値が１μｍ程度以下である。最大値が５μｍ以上の表面粗さでは、レンズの表面の表面粗さとの差が大きく、レンズ表面から塗布液を除去するのと同様の過程、すなわち、同じ濃度の液に同じ時間浸漬しても塗布された層を完全には除去できず、コバ面に塗布液が残るか、あるいはレンズ表面を損傷する結果になってしまう。塗布された層を除去するという点では、コバ面の面精度は高い方が好ましいが、研磨作業に費やされる時間と費用が増大し、効率的ではない。コバ面の精度は、プラスチックレンズの表面と同程度あるいはそれより若干低い程度で十分であり、例えば、表面粗さの最大値は０．０１μｍ以上で十分である。
【００１５】
したがって、本発明の製造方法では、プラスチックレンズ基材上に形成されたプライマー層またはハードコート層を剥離する剥離工程を設け、不良と判断されたプライマー層またはハードコート層を剥離して、レンズ基材を工業的に再利用することが可能となる。
【００１６】
レンズ基材の表面にプライマー層を形成する工程と、そのプライマー層に重ねてハードコート層を形成する工程とを有する本発明の製造方法においては、プライマー層は、少なくとも以下のＡ成分およびＢ成分を含有することが望ましい。また、ハードコート層は、少なくとも以下のＢ成分、Ｃ成分およびＤ成分を含有することが望ましい。
【００１７】
Ａ成分は、ポリエステル系樹脂であり、ジカルボン酸類とグリコール類よりなるが、ここでジカルボン酸類としてはフタル酸、２、６−ナフタレンジカルボン酸、テレフタル酸、イソフタル酸等の芳香族ジカルボン酸、コハク酸、アジピン酸、アゼライン酸、デカメチレンジカルボン酸、オクタデカンジカルボン酸等の直鎖飽和脂肪族ジカルボン酸、ε−オキシカプロン酸等の脂肪族オキソカルボン酸等、およびこれらのエステル形成性誘導体が挙げられる。グリコール類としてはエチレングリコール、トリメチレングリコール、１、５−ペンタンジオール、１、６−ヘキサンジオール、１、４−ブタンジオール、ネオペンチルグリコール等の脂肪族グリコール、１、６−シクロヘキサンジメタノール等の脂肪族グリコール、ポリ（１、２−ブタジエングリコール）、ポリ（１、４−ブタジエングリコール）およびその水素添加物、およびこれらのエステル形成性誘導体が挙げられる。また、ε−カプロラクトン（Ｃ６）、エナントラクトン（Ｃ７）およびカプロリロラクトン（Ｃ８）もポリエステル成分として有用である。
【００１８】
Ｂ成分は、平均粒径１ｎｍ〜１００ｎｍのＡｌ、Ｓｎ、Ｓｂ、Ｔａ、Ｃｅ、Ｌａ、Ｆｅ、Ｚｎ、Ｗ、Ｚｒ、Ｉｎ、Ｔｉから選ばれる１種以上の金属酸化物からなる微粒子および／またはＳｉ、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉから選ばれる２種以上の金属酸化物から構成される複合酸化物微粒子である。例えば、Ａｌ２Ｏ３、ＳｎＯ２、Ｓｂ２Ｏ５、Ｔａ２Ｏ５、ＣｅＯ２、Ｌａ２Ｏ３、Ｆｅ２Ｏ３、ＺｎＯ、ＷＯ３、ＺｒＯ２、Ｉｎ２Ｏ３、ＴｉＯ２の無機酸化物微粒子が、分散媒たとえば水、アルコール系もしくはその他の有機溶媒にコロイド状に分散させたものがある。また、ＳｉＯ２、Ａｌ２Ｏ３、ＳｎＯ２、ＳｂＯ５、Ｔａ２Ｏ５、ＣｅＯ２、Ｌａ２Ｏ３、Ｆｅ２Ｏ３、ＺｎＯ、ＷＯ３、ＺｒＯ２、Ｉｎ２Ｏ３、ＴｉＯ２の無機酸化物の２種以上によって構成される複合微粒子が水、アルコール系もしくはその他の有機溶媒にコロイド状に分散したものがある。さらにコーティング液中での分散安定性を高めるためにこれらの微粒子表面を有機ケイ素化合物またはアミン系化合物で処理したものを使用することも可能である。
【００１９】
この際に用いられる有機ケイ素化合物としては、単官能性シラン、あるいは二官能性シラン、三官能性シラン、四官能性シラン等がある。処理に際しては加水分解性基を未処理で行ってもあるいは加水分解して行ってもよい。また処理後は、加水分解性基が微粒子の−ＯＨ基と反応した状態が好ましいが、一部残存した状態でも安定性には何ら問題がない。またアミン系化合物としてはアンモニウムまたはエチルアミン、トリエチルアミン、イソプロピルアミン、ｎ−プロピルアミン等のアルキルアミン、ベンジルアミン等のアラルキルアミン、ピペリジン等の脂環式アミン、モノエタノールアミン、トリエタノールアミン等のアルカノールアミンがある。これら有機ケイ素化合物とアミン化合物の添加量は微粒子の重量に対して１から１５％程度の範囲内で加える必要がある。いずれも粒子径は約０．００１〜０．３μｍが好適であり、本発明のコーティング組成物への適用種および使用量は目的とする被膜性能により決定されるものであるが、使用量は固形分の１０〜７０重量％であることが望ましい。すなわち、１０重量％未満では、無機蒸着膜との密着性が不充分となるか、もしくは、塗膜の耐擦傷性が不充分となる。また７０重量％を越えると、塗膜にクラックが生じる。
【００２０】
Ｃ成分は、一般式：Ｒ１ＳｉＸ１３で表される有機ケイ素化合物であり、式中、Ｒ１は重合可能な反応基を有する炭素数が３以上の有機基を表し、Ｘ１は加水分解性基を表す。Ｒ1は重合可能な反応基を有する有機基であり、アリル基、アクリル基、メタクリル基、エポキシ基、メルカプト基、シアノ基、イソシアノ基、アミノ基等の重合可能な反応基を有するシラン化合物である。またＸ１は加水分解可能な官能基でありその具体的なものとして、メトキシ基、エトキシ基、メトキシエトキシ基等のアルコキシ基、クロロ基、ブロモ基等のハロゲン基、アシルオキシ基等が挙げられる。
【００２１】
このシラン化合物の具体例として、アリルトリアルコキシシラン、アクリルオキシプロピルトリアルコキシシラン、メタクリルオキシプロピルトリアルコキシシラン、メタクリルオキシプロピルジアルコキシメチルシラン、γ−グリシドオキシプロピルトリアルコキシシラン、β−（３、４−エポキシシクロヘキシル）−エチルトリアルコキシシラン、メルカプトプロピルトリアルコキシシラン、γ−アミノプロピルトリアルコキシシラン、Ｎ−β（アミノエチル）−γ−アミノプロピルメチルジアルコキシシラン等がある。これらを２種以上混合して用いてもかまわない。このＣ成分の使用量は、全組成物の２０〜６０重量％であることが望ましい。すなわち、２０重量％未満であると、他の層、例えば低屈折率の反射防止層などを積層した場合に、その層との密着性が不充分となりやすい。また６０重量％を越えると、硬化被膜にクラックを生じさせる原因となり好ましくない。
【００２２】
Ｄ成分は、Ｆｅ（ＩＩＩ）を中心金属原子とするアセチルアセトネートであり、硬化触媒としての働き以外に、高屈折率金属微粒子を主成分とする組成物を熱硬化で得られるコーティング被膜の透明性・硬化性に優れた性能が得られると同時に、塗液の寿命を延ばす働きも兼ね備えている。特に高屈折率金属微粒子に酸化チタンが含まれる場合、さらにその効果を発揮する。また密着性にも影響をおよぼし、密着性を考慮すると１００〜３００ｐｐｍの範囲であることが望ましい。
【発明を実施するための最良の形態】
【００２３】
（製造方法の第１の例）
図１に、本発明におけるプラスチックレンズの製造方法の第１の例の概要を示してある。先ず、ステップ３１で、チオウレタン樹脂系のセイコーエプソン（株）製、セイコースーパーソブリン用レンズ生地（以下ＳＳＶと略す。）を用いて屈折率１．６７程度のプラスチックレンズ基材を型成形する。
【００２４】
ステップ３２で、このプラスチック基材の外周部を切削により所定形状に切り出し外整する（外整工程）。本例の外整工程では、プラスチックレンズ基材を枠入れに適した外周寸法となるように、レンズ基材の周辺部分を乾式または湿式研削により切削する。
【００２５】
ステップ３２において切削されたレンズ基材のコバ面（外周の側面）を、ステップ３３において、表面粗さの最大値が５μｍ以下となるまで研磨する（研磨工程）。この研磨工程３３では、吸着パッドによりレンズ基材を支持し、５００〜３０００ｒｐｍで回転させ、コバ面の研磨温度が１０〜３０℃程度に収まるように、アルミナ系の研磨剤でＰＯＬＩＰＬＡ２０３Ｚ（（株）フジミインコーポレーテッド製）を含浸させたスポンジロールで負荷を与えて押し当てながら拭過する。研磨剤の粒径は１〜３００μｍ程度である。コバ面の表面粗さは、フォームタリサーフＰＧＩ１２４０（テイラーホブソン社製）で測定した際に、表面粗さの最大値Ｒｍａｘが５μｍ以下、望ましくは、１μｍ以下になるように管理する。
【００２６】
レンズ基材の表面の凸面または凹面を研磨する必要があるときは、ステップ３２またはステップ３３に前後して、レンズ基材の表面研磨を行う。レンズ表面の研磨方法は公知であり、多くのケースでは、表面粗さの最大値Ｒｍａｘが１μｍ以下、例えば、０．１μｍあるいはそれ以下になる程度まで研磨される。したがって、ステップ３３において、コバ面を研磨する場合、後述する剥離工程において同程度のプロセスで塗布膜が剥離されるように、レンズ基材の表面と同程度の表面粗さまで研磨しておくことが望ましい。
【００２７】
ステップ３４の層形成工程では、レンズ表面に加えてコバ面も研磨された面になったレンズ基材に、プライマー液（ＰＬ液）を塗布することによりプライマー層を形成する。本例のＰＬ液は、市販のポリエステル樹脂「ペスレジンＡ−１６０Ｐ」（高松油脂（株）製、水分散エマルション、固形分濃度２７％）１００重量％に、酸化チタン系複合微粒子は「オプトレイク１１３０Ｆ−２（Ａ−８）」（触媒化成工業（株）製、Ｆｅ２Ｏ３／ＴｉＯ２＝０．０２、ＳｉＯ２／ＴｉＯ２＝０．１１、粒径：０．０１μｍ、固形分濃度：３０％、分散溶媒：メチルアルコール、表面処理：テトラエトキシシラン）８４重量％、希釈溶剤としてメチルアルコール６４０重量％、レベリング剤としてシリコーン系界面活性剤（日本ユニカー（株）製「ＳＩＬＷＥＴ  Ｌ−７７」）１重量％を混合し、均一な状態になるまで攪拌したものである。
【００２８】
このＰＬ液を、浸漬法（引き上げ速度２０ｃｍ／分）にてレンズ基材（ＳＳＶ）の上に塗布した。塗布したレンズ基材は１００℃で１５分間加熱硬化処理することにより、レンズ基材上に０．８μｍのプライマー層が形成された。
【００２９】
ステップ３５の層形成工程では、プライマー層の上にハードコート液（ＨＣ１液）を塗布してハードコート層を形成した。本例のＨＣ１液は、ブチルセロソルブ１４４重量％と、メタノール分散二酸化チタン−二酸化ジルコニウム−二酸化ケイ素複合微粒子ゾル（触媒化成工業（株）製、固形分濃度２０重量％）６０３重量％とを混合した後、γ−グリシドキシプロピルトリメトキシシラン１７０重量％を混合し、この混合液に０．０５Ｎ塩酸水溶液６０重量％を撹拌しながら滴下し、さらに４時間撹拌後一昼夜熟成させた後、Ｆｅ（ＩＩＩ）アセチルアセトネート０．２重量％、シリコーン系界面活性剤（日本ユニカー（株）製、商品名「Ｌ−７００１」）０．３重量％を添加し４時間撹拌後一昼夜熟成したものである。
【００３０】
このＨＣ１液を、浸漬法（引き上げ速度１８ｃｍ／分）にて、ステップ３４で得られたプライマー層を形成したレンズ基材上に塗布し、塗布後８０℃で２０分間風乾した後１３０℃で１２０分間加熱硬化処理（焼成）して、プライマー層の上に膜厚２．１μｍのハードコート層を形成した。
【００３１】
ステップ３６で、得られたプラスチックレンズの外観を検査する（検査工程）。この外観検査は、暗箱中で黒色の背景を用いて蛍光灯で、透過光および反射光で白濁と干渉縞について観察した。この段階で良品と判断されたものは、ステップ３７において出荷される。一方、ステップ３６において、何らかの不良が発見されたレンズは、ステップ３８において再生される。
【００３２】
ステップ３８の剥離工程では、塗布されている層（プライマー層およびハードコート層）を剥離する。そのため、プライマー層およびハードコート層が形成されたレンズ基材を、アルカリ（ＫＯＨ、ＮａＯＨ等）を主成分とし界面活性剤・水・その他の溶剤を含有する、６０℃の剥離液に約３０分間浸漬した。同時に超音波（２０ｋＨｚ〜１００ｋＨｚ）を加えて剥離を促した。剥離工程３８により、塗布されたプライマー層およびハードコート層が剥離されたレンズ基材は、ステップ３４に戻り、再度、プライマー層やハードコート層が塗布し直され製品となる。
【００３３】
図２に、この製造方法の第１の例により製造されたレンズ基材を剥離工程により再生した結果を纏めてある。ただし、ステップ３３において、コバ面の研磨面の面精度が異なる６つのサンプル（サンプルＮｏ１〜６）を用意し、その他の条件は同じにして、剥離工程後の結果を纏めて示してある。サンプルＮｏ１は、コバ面の表面粗さの最大（Ｒｍａｘ）が０．０１μｍであり、サンプルＮｏ２は、Ｒｍａｘが０．１０μｍであり、サンプルＮｏ３は、Ｒｍａｘが１．００μｍであり、サンプルＮｏ４は、Ｒｍａｘが５．００μｍであり、サンプルＮｏ５は、Ｒｍａｘが７．００μｍであり、サンプルＮｏ６は、Ｒｍａｘが８．００μｍである。サンプルＮｏ５および６のコバ面は、切削した状態、すなわち、研磨していない状態に等しい。
【００３４】
（製造方法の第２の例）
本発明のプラスチックレンズの製造方法においては、プライマー層に重ねてハードコート層を形成する代わりに、レンズ基材の上にハードコート層を形成することも可能である。この製造方法の第２の例においては、図１に示した製造方法のうち、ステップ３４を省いて、ステップ３５において、レンズ基材の上にハードコート層を形成する。その他の工程は、上述した製造方法の第１の例と同様である。
【００３５】
本例のステップ３５においては、次のようにハードコート液（ＨＣ２液）を調整した。まず、２−ブトキシエタノール１７００ｇ、メタノール分散二酸化チタン−二酸化錫複合微粒子ゾル（触媒化成工業（株）製、商品名「オプトレイク１１２０Ｚ（８Ｒｕ・Ａ８）」、固形分濃度２０重量％）５９００ｇおよびγ−グリシドキシプロピルトリメトキシシラン１８３０ｇを混合した。この混合液に０．０５Ｎ塩酸水溶液５５０ｇを撹拌しながら滴下し、４時間撹拌後一昼夜熟成させた後、Ｆｅ（III）アセチルアセトネート１０ｇ、シリコーン系界面活性剤（日本ユニカー（株）製、商品名「Ｌ−７００１」）３ｇを添加し４時間撹拌後一昼夜熟成させてＨＣ２液（塗液）とした。
【００３６】
このようにして得られたＨＣ２液（塗液）を、ステップ３３でコバ面が研磨された状態のレンズ基材（ＳＳＶ、屈折率１．６７）をアルカリ処理を施し、浸漬法にて塗布を行った。引き上げ速度は、２０ｃｍ／分とした。塗布後８０℃で２０分間風乾した後１３０℃で１２０分間焼成を行い、ハードコート層を形成した。
【００３７】
この製造方法の第２の例により製造されたレンズ基材を剥離工程により再生した結果を、図２にあわせて纏めてある。ただし、ステップ３３において、コバ面の研磨面の面精度が異なる６つのサンプル（サンプルＮｏ７〜１２）を用意し、その他の条件は同じにして、剥離工程後の結果を纏めて示してある。
【００３８】
サンプルＮｏ７は、コバ面の表面粗さの最大（Ｒｍａｘ）が０．０１μｍであり、サンプルＮｏ８は、Ｒｍａｘが０．１０μｍであり、サンプルＮｏ９は、Ｒｍａｘが１．００μｍであり、サンプルＮｏ１０は、Ｒｍａｘが５．００μｍであり、サンプルＮｏ１１は、Ｒｍａｘが７．００μｍであり、サンプルＮｏ１２は、Ｒｍａｘが８．００μｍである。サンプルＮｏ１１および１２のコバ面は、切削した状態、すなわち、研磨していない状態に等しい。
【００３９】
図２に示した、剥離工程後のレンズ基材の状態、特に、コバ面の状態は次の通りである。「◎」は、コバ面を含めたレンズに、塗布膜が残存していない状態を示し、「○」は、１０％以下程度の塗布膜がレンズに残存している状態を示し、「△」は、１０〜７０％程度の塗布膜がレンズに残存している状態を示し、「×」は、７０％以上の塗布膜がレンズに残存している状態を示している。
【００４０】
図２に示した結果から分かるように、レンズ基材のコバ面を研磨して、面精度が上がるほど、プライマー層あるいはハードコート層を容易に除去（剥離）できることがわかる。特に、表面粗さの最大値が５μｍを超えると、残存塗膜が７０％を超え、レンズ基材を再利用することができない。すなわち、レンズ基材を、剥離工程を経て再利用することが難しい。
【００４１】
ハードコート層を単層でレンズ基材に塗布したサンプルでは、レンズ基材のコバ面の表面粗さの最大値を１μｍ程度あるいはそれ以下にすることにより、ほぼ塗膜を除去することができ、レンズ基材を再生して、新しいレンズ基材と同様に処理することができる。
【００４２】
一方、密着性の向上を目指したプライマー層を挟んでハードコート層を形成したサンプルにおいては、レンズ基材を工業的に再利用するためには、レンズ基材のコバ面の研磨の精度を上げて、表面粗さの最大値を０．１μｍ程度あるいはそれ以下にすることが望ましいことが分かる。
【００４３】
いずれのケースでも、表面粗さの最大値が０．０１μｍ程度になると、残存する塗膜が見られないので、これ以上の面精度は不要であり、研磨粉が多量に生成されるなど、かえってレンズ基材の製造効率を下げてしまう可能性がある。
【００４４】
このように、レンズ基材を外整加工した後に、そのコバ面をレンズ表面と同程度の面精度まで研磨することにより、剥離工程において、レンズ表面に損傷を与えず、レンズ表面からプライマー層あるいはハードコート層を除去するのと同じプロセスにより、コバ面からもプライマー層あるいはハードコート層を確実に除去することが可能となる。このため、再生処理されたレンズ基材を使用して、レンズの製造過程において、プライマー層あるいはハードコート層が未塗布のレンズ基材と同等のハンドリングをすることが可能となる。また、剥離処理されたレンズ基材を、未塗布の基材を使用したものと同じ性能のプラスチックレンズを製造できる。したがって、剥離して再生されたレンズ基材により、経済的に、性能の良いレンズを製造できる。さらに、研磨することで、生産ラインの歩留まりを向上でき、塗膜除去作業時の拭き取り性も向上できる。
【００４５】
なお、上記のレンズの製造方法では、ステップ３１〜３５において、レンズ基材にプライマー層とハードコート層とが形成された例を示したが、これに限らず、これらの工程の前後で染色するようにしても良い。または、ハードコート層の上に、低屈折率の反射防止層や防曇層（撥水層）を形成するようにしても良い。この場合であっても、コバ面を研磨しておくことで、機能膜の剥離工程が容易になることは上述したとおりである。
【００４６】
また、上記では、レンズ基材にチオウレタン樹脂を用いた例を説明しているが、チオエポキシ樹脂であっても良い。
【００４７】
さらに、コバ面を研磨する研磨剤は、上記のアルミナ系に限らず、酸化セリウム等であっても良い。また、上記の製造方法では、プライマー層およびハードコート層を浸漬（ディッピング）方式塗布した例を示しているが、層形成方法はこれに限られない。スピンコート、スプレーコート、ロールコート等の塗布方法の場合でも、レンズの側面（コバ面）にいくらかの塗布液が付着するため、本発明の製造方法は有用である。
【図面の簡単な説明】
【００４８】
【図１】本発明に係る製造方法を示すフローチャート。
【図２】本発明に係る製造方法及び比較例のレンズの評価を示す図。
【符号の説明】
【００４９】
３１〜３８    製造プロセス
【図１】
2006243582.tif 000003
【図２】
2006243582.tif 000004